(57)【要約】      （修正有）【課題】健康および環境に対して、より危険性が少なく、コストメリットのある、ハロゲン含有ポリマー組成物の熱安定化手段を提供する。【解決手段】ａ）ハロゲン化ポリマー物質を４０重量％より多く；ｂ）モノメチルスズ安定化剤がメチルスズ安定化剤の２５重量％を超える、モノメチルスズ安定化剤とジメチルスズ安定化剤との混合物を含むメチルスズ安定化剤を０．０１〜５．０ｐｈｒ；並びにｃ）安定化されたハロゲン含有ポリマー組成物を形成するためのポリ酸物質の塩を０．０１〜５ｐｈｒ；含む、安定化されたハロゲン含有ポリマー組成物。【選択図】なし【特許請求の範囲】
【請求項１】
ａ）ハロゲン化ポリマー物質を４０重量％より多く；
ｂ）モノメチルスズ安定化剤がメチルスズ安定化剤の２５重量％を超える、モノメチルスズ安定化剤とジメチルスズ安定化剤との混合物を含むメチルスズ安定化剤を０．０１〜５．０ｐｈｒ；並びに
ｃ）安定化されたハロゲン含有ポリマー組成物を形成するためのポリ酸物質の塩を０．０１〜５ｐｈｒ；
含む、安定化されたハロゲン含有ポリマー組成物。
【請求項２】
メチルスズ安定化剤が、モノおよびジメチルスズドデシルメルカプチド、モノおよびジメチルスズ２−エチルヘキシルチオグリコラート、並びにモノおよびジメチルスズメルカプトエチルオレアートまたはメルカプトエチルタラートを含む群から選択される少なくとも１種のモノおよびジメチルスズ安定化剤を含む、請求項１に記載の安定化されたハロゲン含有ポリマー組成物。
【請求項３】
モノメチルスズ安定化剤がメチルスズ安定化剤の４０重量％を超える、請求項１に記載の安定化されたハロゲン含有ポリマー組成物。
【請求項４】
ポリ酸物質の塩が、ポリカルボン酸、リン酸、スルホン酸またはホウ酸のいずれかの塩である、請求項１に記載の安定化されたハロゲン含有ポリマー組成物。
【請求項５】
ポリカルボン酸の塩が、アジピン酸、コハク酸、イタコン酸、グルタミン酸、またはクエン酸の塩を含む、請求項４に記載の安定化されたハロゲン含有ポリマー組成物。
【請求項６】
安定化されたハロゲン含有ポリマー組成物が、全組成物の１０〜６０重量％の量の可塑剤をさらに含む、請求項１に記載の安定化されたハロゲン含有ポリマー組成物。
【請求項７】
ａ）塩化ビニル、フッ化ビニル、塩化ビニリデン、フッ化ビニリデン、塩素化ポリ塩化ビニル、塩素化ポリエチレンまたはこれらの混合物を含むハロゲン化ポリマー物質を４０重量％より多く；
ｂ）モノメチルスズ安定化剤を０．３ｐｈｒより多く；並びに
ｃ）ポリ酸物質の塩を０．０１〜５ｐｈｒ；
含む、安定化されたハロゲン含有ポリマー組成物。
【請求項８】
ハロゲン含有ポリマー組成物がモノメチルスズ安定化剤を０．４ｐｈｒより多く含む、請求項７に記載の安定化されたハロゲン含有ポリマー組成物。
【発明の詳細な説明】
【技術分野】
【０００１】
本発明はハロゲン含有ポリマー組成物の熱安定化に関する、より具体的には、本発明はメチルスズ安定化剤と、ポリカルボン酸、リン酸またはスルホン酸またはホウ酸のようなポリ酸物質の少なくとも１種の塩とを含むポリ（塩化ビニル）（ＰＶＣ）または塩素化ポリ塩化ビニル（ｃＰＶＣ）組成物に関する。
【背景技術】
【０００２】
ハロゲン含有ポリマーは、通常、熱誘起劣化に対して感受性であり、高温での処理中にそのようなポリマーの物理的特性が劣化し、かつ色の変化が起こることがよく知られている。ポリマーにおける望まれない色の変化は、多くの場合、熱処理の５〜１５分以内および熱処理後の段階中に起こる。このようなポリマーの例は、ハロゲンが炭素原子に直接結合しているビニルおよびビニリデンポリマーである。ポリ（塩化ビニル）、塩素化ポリ塩化ビニル、ポリ塩化ビニリデン、塩素化ポリエチレン、ポリフッ化ビニリデン、塩化ビニルのコポリマー、およびポリ（塩化ビニリデン）は、パイプ、窓枠、羽目板、ボトル、壁装材、包装用膜などに製造される間にその存続のために安定化を必要とする最もよく知られているポリマーである。
【０００３】
より効果的な熱安定化剤の開発に多くの研究がなされてきており、そして有機スズベースの熱安定化剤が、剛性ＰＶＣのために最も有効でかつ広範囲に使用される安定化剤の１種なっている。しかし、スズ金属の高コストは、スズベースの安定化剤の経済的な魅力をより低くするそのコスト性能バランスに有意な影響を及ぼしていた。米国特許第５，１００，９４６号は、安定化剤、および少なくとも２つのカルボキシル基を有するカルボン酸の少なくとも１種の金属塩を含む安定化ＰＶＣ組成物を提供することにより当該技術分野の問題を解決することを追求している。この文献は安定化ＰＶＣ組成物を提供するために、ジアルキルブチルおよびオクチルスズメルカプチド、並びに／またはアジピン酸ジナトリウム塩と組み合わせられたスルフィド架橋を有するアルキルスズメルカプトエステルを開示する。スズ金属の高コストに加えて、ブチルおよびオクチルスズ安定化剤の使用による健康および環境問題は、危険性のより少ない代替物の探索を導いてきた。よって、よりコスト効果的で、危険性の少ない安定化剤は、ＰＶＣのようなハロゲン含有ポリマーおよびコポリマーの安定化における使用に顕著な価値を有するものである。
【先行技術文献】
【特許文献】
【０００４】
【特許文献１】米国特許第５，１００，９４６号明細書
【発明の概要】
【発明が解決しようとする課題】
【０００５】
本発明者は、少なくとも２つの酸性基を有する少なくともポリカルボン酸またはリン酸またはスルホン酸またはホウ酸の塩と、メチルスズ安定化剤との組み合わせが、驚くべきことにそして独特に、メチルスズ安定化剤の性能を向上させ、かつより低コストでより安全な熱安定化剤を提供することを見いだした。スズ安定化剤と組み合わせて、ポリ塩化ビニルおよび塩素化ポリ塩化ビニルを安定化するために、アジピン酸ナトリウムおよびリン酸二ナトリウムのようなポリカルボン酸塩およびリン酸塩の使用が提案されてきたが、ポリカルボン酸またはリン酸またはスルホン酸またはホウ酸の塩が、メチルスズ安定化剤と組み合わせられて、最も著しくは２５重量％を超えるモノメチルスズメルカプタン化合物を含むメチルスズ安定化剤と組み合わせられて使用される場合に、望まれる相乗効果が観察されることが今回見いだされた。
【課題を解決するための手段】
【０００６】
本発明の第１の形態に従って、
ａ）ハロゲン化ポリマー物質を４０重量％より多く；
ｂ）モノメチルスズ安定化剤がメチルスズ安定化剤の２５重量％を超える、モノメチルスズ安定化剤とジメチルスズ安定化剤との混合物を含むメチルスズ安定化剤を０．０１〜５．０ｐｈｒ；並びに
ｃ）ポリ酸物質の塩を０．０１〜５ｐｈｒ；
含む、安定化されたハロゲン含有ポリマー組成物が提供される。
本発明の第２の形態に従って、
ａ）塩化ビニル、フッ化ビニル、塩化ビニリデン、フッ化ビニリデン、塩素化ポリ塩化ビニル、塩素化ポリエチレンまたはこれらの混合物を含むハロゲン化ポリマー物質を４０重量％より多く；
ｂ）モノメチルスズ安定化剤を０．３ｐｈｒより多く；並びに
ｃ）ポリ酸物質の塩を０．０１〜５ｐｈｒ；
含む、安定化されたハロゲン含有ポリマー組成物が提供される。
【発明を実施するための形態】
【０００７】
本明細書において使用される場合、「ポリ酸」は２以上の酸性基を含有する物質を意味する。
本明細書において使用される場合、「ｐｈｒ」はハロゲン化ポリマー、すなわちＰＶＣの１００部あたりの部を意味する。
本明細書において使用される場合、「ＰＶＣ組成物」はポリ（塩化ビニル）（ＰＶＣ）または塩素化ポリ塩化ビニル（ｃＰＶＣ）組成物を意味する。本明細書において、用語「ＰＶＣ」および「ハロゲン含有ポリマー混合物」などは交換可能に使用される。
本明細書において使用される場合、「ヒドロカルビル」は炭素および水素を含有する炭化水素基を意味する。
他に示されない限りは、全てのパーセンテージは重量パーセンテージであり、全ての温度は℃単位である。モノメチルスズ安定化剤およびジメチルスズ安定化剤のパーセンテージは、使用されるメチルスズ安定化剤化合物の重量パーセンテージとして表される。
【０００８】
本明細書において使用される場合、「メチルスズ安定化剤」は次の式で表されうるモノおよびジメチルスズメルカプタンの混合物を意味する：
【０００９】
【化１】
2010248506.tif 000002
【００１０】
式中、Ｒは置換もしくは非置換のヒドロカルビル基、Ｒ１−Ｏ−Ｃ（＝Ｏ）−Ｒ２、Ｒ１−Ｃ（＝Ｏ）−Ｏ−Ｒ３であり、Ｒ１はＣ１−Ｃ２０ヒドロカルビル基であり、Ｒ２は置換もしくは非置換のヒドロカルビル基であり、Ｒ３は置換もしくは非置換のヒドロカルビル基、または水素である。
【００１１】
本発明は、安定化されたハロゲン含有ポリマー組成物に関する。安定化されたハロゲン含有ポリマー組成物はポリマー物質を含み、このポリマー物質はハロゲン含有ポリマー組成物、少なくとも１種のメチルスズ安定化剤および少なくとも１種のポリ酸の塩を含み、このポリ酸は少なくとも２つの酸性基を有するカルボン酸、スルホン酸、リン酸またはホウ酸である。
【００１２】
ポリマー物質は剛性ポリマー物質または非塩素化可塑剤で可塑化された柔軟性ポリマー物質であることができる。剛性とはポリマーが実質的に可塑剤を含まないことを意味する。柔軟性とはポリマーが可塑剤を含むことを意味する。好適な可塑剤には、これに限定されないが、フタル酸エステル、並びにアジピン酸エステル、アゼライン酸エステル、リン酸エステルおよびエポキシド化油が挙げられる。一般的に使用される可塑剤はフタル酸ジ（２−エチルへキシル）（ＤＯＰ）である。他の有用な可塑剤には、リン酸トリクレシル、フタル酸ジブチル、セバシン酸ジブチル、リン酸トリブチル、エポキシド化エステル、フタル酸ジオクチル、リン酸トリオクチル、セバシン酸ジオクチルおよびアジピン酸ジオクチルが挙げられ、並びに様々な低分子量ポリマー、例えば、ポリ（プロピレングリコール）エステルがビニルのための可塑剤として現在広く利用されている。可塑剤の含有量は物質の最終用途に応じて広く変動するが、典型的には１０〜６０重量パーセントである。
【００１３】
ハロゲン含有ポリマー物質がポリ（塩化ビニル）ホモポリマーを含むことが意図される。
安定化されるハロゲン含有ポリマーには、これらに限定されないが、ポリ（塩化ビニル）、塩素化ポリ（塩化ビニル）およびポリ塩化ビニリデンが挙げられ、ポリ（塩化ビニル）ホモポリマーが好ましい。ハロゲン含有ポリマーには、酢酸ビニル、塩化ビニリデン、メタクリラート、アクリラート、スチレン、フマル酸ジアルキル、マレイン酸ジアルキル、または他のモノオレフィン酸アルキルエステル、並びに他の熱可塑性樹脂とのブレンドおよびアロイが挙げられうる。ハロゲン含有ポリマーには、ポリハロゲン化ビニルポリマー、例えば、ポリ（塩化ビニル）を挙げることができるが、臭化物もしくはフッ化物のような他のものが使用されてよい。塩素化ポリエチレンのようなハロゲン化ポリオレフィンも有用である。
【００１４】
概して、ハロゲン含有ポリマーは、ハロゲン化ビニルモノマーのホモポリマー、ハロゲン化ビニルモノマーと他のモノマーとのブロックおよびグラフトコポリマーをはじめとするコポリマー、並びにハロゲン化ビニルポリマーと他のポリマーとのアロイ、ブレンドおよび混合物、をはじめとするハロゲン化ビニルポリマー組成物である。
【００１５】
本発明の組成物において有用なポリマーには、塩化ビニルと共重合性エチレン性不飽和モノマー、例えば、塩化ビニリデン、酢酸ビニル、酪酸ビニル、安息香酸ビニル、フマル酸ジエチル、マレイン酸ジエチル、他のフマル酸アルキルおよびマレイン酸アルキル、プロピオン酸ビニル、アクリル酸メチル、アクリル酸２−エチルヘキシル、アクリル酸ブチル、アクリル酸エチルおよび他のアクリル酸アルキル、メタクリル酸メチル、メタクリル酸エチル、メタクリル酸ブチル、メタクリル酸ヒドロキシエチルおよび他のメタクリル酸アルキル、アルファクロロアクリル酸メチル、スチレン、ビニルエーテル、例えば、ビニルエチルエーテル、ビニルクロロエチルエーテル、ビニルフェニルエーテル、ビニルケトン、例えば、ビニルメチルケトン、ビニルフェニルケトン、トリクロロエチレン、１−フルオロ−１−クロロ−エチレン、アクリロニトリル、クロロ−アクリロニトリル、二酢酸アリリデン、二酢酸クロロアリリデン、並びにエチレンおよびプロピレンとのコポリマーが挙げられる。
【００１６】
本発明において有用なポリマーブレンドには、ポリ（塩化ビニル）とポリ（エチレン）とのブレンド、ポリ（塩化ビニル）とポリ（メタクリル酸メチル）とのブレンド、ポリ（塩化ビニル）とポリ（メタクリル酸ブチル）とのブレンド、ポリ（塩化ビニル）とポリスチレンとのブレンド、ポリ（塩化ビニル）とアクリロニトリル−ブタジエン−スチレンコポリマーとのブレンド、並びにポリ（塩化ビニル）とポリ（メタクリル酸メチル）とのブレンドが挙げられる。
【００１７】
本発明の実施に有用なポリマーブレンドは、一方のポリマーがハロゲン含有ポリマーのマトリックスもしくは連続相を構成する、少なくとも２種の異なるポリマーの物理的なブレンドを含むことができる。本発明の組成物は、ハロゲン含有ポリマー物質がポリマーブレンドの１００パーセントである実施形態を含むことが意図される。ポリマーブレンド中にハロゲン非含有ポリマー物質は、ハロゲン含有ポリマー組成物の４０％、あるいは２５％、あるいは１０％を構成することができる。
【００１８】
本発明は４０〜９９．９重量％の１種以上のハロゲン化ポリマーおよび０．１〜５重量％のメチルスズ安定化剤を含む配合物である。メチルスズ安定化剤の場合においては、配合物は、モノメチルスズメルカプタン含有量が２５重量％を超えるモノおよびジメチル安定化剤の混合物を含む。別の安定化剤組成物は４０重量％を超える、５０重量％を超える、７０重量％を超える、８０重量％を超えるまたは９０重量％を超えるモノメチルスズメルカプタンを含む。
【００１９】
あるいは、重量パーセンテージで表されるのに代えて、ハロゲン含有ポリマー組成物またはブレンド中のモノメチルスズ安定化剤の量は、モノメチル／ジメチルスズメルカプタン混合物中のモノメチルスズメルカプタンのパーセンテージに、ＰＶＣ配合物中に使用されるメチルスズ安定化剤のｐｈｒをかけることにより決定されうる。例えば、８０％モノメチルスズメルカプタン、２０％ジメチルスズ安定化剤混合物の１．０ｐｈｒがＰＶＣ配合物において使用された場合には、この配合物は０．８ｐｈｒのモノメチルスズ安定化剤を含むであろう。本発明のある実施形態においては、ＰＶＣ配合物は０．３ｐｈｒを超えるモノメチルスズ安定化剤を含む。あるいは、ＰＶＣ配合物は０．４ｐｈｒを超える、０．５ｐｈｒを超える、０．６ｐｈｒを超える、０．７ｐｈｒを超える、０．８ｐｈｒを超える、または０．９ｐｈｒを超えるモノメチルスズ安定化剤を含む。
【００２０】
本発明において有用なメチルスズ安定化剤の例には、これに限定されないが、モノおよびジメチルスズメルカプタン、例えば、モノおよびジメチルスズドデシルメルカプチド、モノおよびジメチルスズメルカプトエステル、例えば、モノおよびジメチルスズ２−エチルヘキシルチオグリコラート、並びに逆メルカプトエステル、例えば、モノおよびジメチルスズメルカプトエチルオレアートおよびメルカプトエチルタラート（ｍｅｒｃａｐｔｏｅｔｈｙｌｔａｌｌａｔｅ）が挙げられる。スズ金属中心間にスルフィド架橋を含まないメチルスズ安定化剤が好ましい。
【００２１】
本発明において有用な、少なくとも２つの酸性基を有する、ポリカルボン酸またはリン酸またはスルホン酸またはホウ酸の塩は天然の分子またはポリマーであることができる。この塩はナトリウム、カリウム、カルシウム、マグネシウムおよびリチウムのような金属塩であることができるか、またはアミンであることができる。
【００２２】
このようなポリカルボキシル化合物の塩の例には、これに限定されないが、以下のものの塩、アジピン酸、マレイン酸、フマル酸、コハク酸、イタコン酸、クエン酸、グリコール酸、フタル酸、１，２，４−ベンゼントリカルボン酸、１，２，４，５−ベンゼンテトラカルボン酸、エチレンジアミン四酢酸、メチルグリシン二酢酸、ニトリロトリ酢酸、モノクエン酸エステルの塩、ジチオジグリコール酸、３，３−ジチオジプロピオン酸、グルタミン酸二ナトリウムおよびグルタミン酸アミドの塩が挙げられる。このようなリン酸化合物の塩の例には、これに限定されないが、リン酸三ナトリウム、リン酸二ナトリウム、リン酸一ナトリウム並びにリン酸エステルの一ナトリウムおよび二ナトリウム塩が挙げられる。このようなスルホン酸化合物の塩の例には、スルホコハク酸ハーフエステルおよびアミドの塩が挙げられる。このようなホウ酸の塩の例にはホウ酸ナトリウムが挙げられる。
【００２３】
ポリカルボン酸の塩の非限定的なポリマー例としては、アクリル酸およびメタクリル酸の中和ホモポリマー、およびアクリル酸およびメタクリル酸とスチレンおよび（メタ）アクリルエステルモノマーとの中和コポリマーが挙げられる。コポリマー、例えば、ポリメチルメタクリラートコポリアクリル酸ナトリウム塩、ポリブチルアクリラートコポリアクリル酸ナトリウム塩、ポリスチレンコポリ（メタ）アクリル酸ナトリウム塩も有用である。
【００２４】
少なくとも２つの酸性基を有する、ポリカルボン酸またはリン酸またはスルホン酸またはホウ酸の塩はハロゲン含有ポリマー混合物に直接添加されることができ、またはハロゲン含有ポリマー混合物処理中に使用される他の成分、例えば、加工助剤、充填剤、ポリマー、耐衝撃性改良剤、顔料、滑剤および安定化剤にブレンドされうる。例えば、ポリカルボン酸、リン酸、スルホン酸、またはホウ酸の塩は水中に溶解されることができ、次いで耐衝撃性改良剤もしくは加工助剤の水性エマルションに添加され、次いで一緒に噴霧乾燥されて、ポリマーとポリカルボン酸塩、スルホン酸塩、リン酸塩またはホウ酸塩との緊密な粉体を形成することができる。
【００２５】
メチルスズ安定化剤、および少なくとも２つの酸性基を有するカルボン酸、リン酸、スルホン酸またはホウ酸の塩の量は、具体的な処理条件および使用されるハロゲンポリマーに必要とされる安定性を達成するように変化しうる。上記存在するポリカルボン酸、リン酸、スルホン酸またはホウ酸の塩の使用は、より少ないスズベースの安定化剤の使用でＰＶＣ化合物が等しい安定性を達成するのを可能にする。等しいかまたはより良好な安定化および色保持を保ちつつ、メチルスズ安定化剤の量が５０重量％以下に低減されうることが見いだされた。典型的には、組成物は、１００部のハロゲン化ポリマーあたり０．０１〜５．０、あるいは０．１〜３．０、あるいは０．１〜２．０、あるいは０．３〜１．５（１００部あたりの部）のメチルスズ安定化剤を含む。
【００２６】
典型的には、組成物は、１００部のハロゲン化ポリマーあたり、０．０１〜５．０、あるいは０．１〜３．０、あるいは０．１〜２．０、あるいは０．３〜１．５（１００部あたりの部）の、少なくとも２つの酸性基を有するポリカルボン酸、リン酸、スルホン酸またはホウ酸の塩を含む。
【００２７】
本発明において有用なスズベースの安定化剤は、メルカプチドおよびメルカプトエステルベースのスズ安定化剤をはじめとする有機スズ安定化剤を含むことができる。本発明において有用なメチルスズ安定化剤の好適な例には、これに限定されないが、モノおよびジメチルスズメルカプタン、例えば、モノおよびジメチルスズドデシルメルカプチド、モノおよびジメチルスズメルカプトエステル、例えば、モノおよびジメチルスズ２−エチルヘキシルチオグリコラート、並びに逆メルカプトエステル、例えば、モノおよびジメチルスズメルカプトエチルオレアートおよびメルカプトエチルタラートが挙げられる。硫黄架橋メチルスズ化合物も意図されるが好ましくはない。
【００２８】
本発明の安定化されたハロゲン含有ポリマー組成物は、押出、射出成形、ブロー成形およびカレンダリングのためにコンパウンドされ、繊維、ワイヤおよびケーブル、羽目板、窓枠、発泡シート、パイプ、エルボウ（ｅｌｂｏｗ）および他のパイプ継ぎ手、膜、シートおよびボトルのような最終物品に形作られうる。安定化されたハロゲン含有ポリマー組成物は他の成分、例えば、染料、顔料、防炎剤、内部滑剤、外部滑剤、耐衝撃性改良剤、加工助剤、発泡剤、充填剤、および加熱、老化、光への曝露もしくは風化によって引き起こされる変色もしくは劣化を抑制、低減もしくはマスクする他の添加剤と混合されうる。
【００２９】
次の実施例は本発明を例示する。実施例は本発明を限定するものとして構成されていない。他に示されない限りは、「部」は樹脂の１００部あたりの部（ｐｈｒ）である。
【実施例】
【００３０】
組成物の動的安定性はＢＲＡＢＥＮＤＥＲ（登録商標）ＰＬＡＳＴＩＣＯＲＤ（ブラベンダープラスチコード）レオメーターのようなレオメーターを用いて、またはＣｏｌｌｉｎ（登録商標）Ｍｉｌｌ（コリンミル）のようなツーロールミルで測定されうる。様々な安定化剤添加組成物の性能は分単位の安定時間で示される。安定時間は時間の経過によるサンプルの黄色指数に基づいて特定されうる。サンプルをトルクレオメーターのサンプルチャンバーに入れ、ローターを回転しつつ加熱する。最初に、溶融時間が決定される。溶融時間は粉体が溶融される時間である。溶融トルクはメートルグラム単位の溶融時間での仕事の測定値である。サンプルが溶融すると、粘性が下がり、トルクが低下する。サンプルは平行時間（分）で平行トルクに到達し、これは実質的に一定のままであるかまたはわずかに減少し続ける。組成物は、平行トルク値で示されるように、溶融状態のままである。組成物が架橋し始めるときに、トルクの増加が観察される。用語「安定時間」は、平行トルク値を超えてトルクが増加することにより示されるような、組成物が分解または架橋し始める時間から溶融時間を引いた時間である。
【００３１】
次のものは、実施例において使用された錫ベースの安定化剤のリストである：
安定化剤Ａ＝９０％モノメチルスズトリ２−エチルヘキシルチオグリコラート、１０％ジメチルスズビス２−エチルヘキシルチオグリコラート；
安定化剤Ｂ＝７５％モノメチルスズトリ２−エチルヘキシルチオグリコラート、２５％ジメチルスズビス２−エチルヘキシルチオグリコラート；
安定化剤Ｃ＝５０％モノメチルスズトリ２−エチルヘキシルチオグリコラート、５０％ジメチルスズビス２−エチルヘキシルチオグリコラート；
安定化剤Ｄ＝２７％モノメチルスズトリ２−エチルヘキシルチオグリコラート、７３％ジメチルスズビス２−エチルヘキシルチオグリコラート；
安定化剤Ｅ＊＝３４％モノオクチルスズトリ２−エチルヘキシルチオグリコラート、６６％ジオクチルスズビス２−エチルヘキシルチオグリコラート（比較）；
安定化剤Ｆ＝２７％モノメチルスズトリメルカプトエチルタラート、７３％ジメチルスズビスメルカプトエチルタラート；
安定化剤Ｇ＝９０％モノメチルスズトリメルカプトエチルタラート、１０％ジメチルスズビスメルカプトエチルタラート；
安定化剤Ｉ＊＝５３％モノオクチルスズトリ２−エチルヘキシルチオグリコラート、４７％ジオクチルスズビス２−エチルヘキシルチオグリコラート（比較）。
【００３２】
実施例１
【表１】
2010248506.tif 000003
【００３３】
安定化剤およびポリ酸添加剤を含む上記混合物２００グラムを加熱した１９５℃のローラー間に入れた。フロントローラーのローラー速度は２６ＲＰＭであり、リアローラーは２０ＲＰＭであった。加熱ＰＶＣサンプルは示された時間でローラーから取り出され、黄色度（熱安定性の指標）をＡＳＴＭ法Ｄ−１９２５を用いてＬａｂｓｃａｎ（ラボスキャン）で測定した。脱水クエン酸三ナトリウムがポリ酸添加剤であった。
【００３４】
【表２】
2010248506.tif 000004
【００３５】
実施例２
ポリ酸添加剤としてアジピン酸ナトリウムが使用されることを除いて、実施例１におけるのと同じＰＶＣ配合物および処理条件。
【００３６】
【表３】
2010248506.tif 000005
【００３７】
実施例３
ポリ酸塩添加剤として使用されたクエン酸三ナトリウムを用いた、実施例１におけるのと同じＰＶＣ配合物および処理条件。
【００３８】
【表４】
2010248506.tif 000006
【００３９】
実施例４
様々なポリ酸塩添加剤を用いた、実施例１におけるのと同じＰＶＣ配合物および処理条件。
【００４０】
【表５】
2010248506.tif 000007
【００４１】
実施例５
【表６】
2010248506.tif 000008
【００４２】
安定化剤およびポリ酸塩添加剤を含む上記ＰＶＣ混合物７０グラムが、パドル速度６０ＲＰＭで、ＢＲＡＢＥＮＤＥＲ（登録商標）ＰＬＡＳＴＩＣＯＲＤレオメーターの１８５℃に加熱された混合ボウルに入れられた。加熱ＰＶＣサンプルは示された時間にこのボウルから取り出され黄色度（熱安定性の指標）をＡＳＴＭ法Ｄ−１９２５を用いてラボスキャンで測定した。
【００４３】
【表７】
2010248506.tif 000009
【外国語明細書】
2010248506000001.pdf
2010248506000002.pdf
2010248506000003.pdf